СПЛАВ НА ОСНОВЕ ЗОЛОТА
ALLOY ON BASIS OF AURUM

Изобретение относится к области металлургии и касается производства сплавов на основе золота, которые могут быть использованы для изготовления ювелирных изделий, наградных знаков, монет.
Известен сплав на основе золота, содержащий, мас.%: золото 15,0-50,0, серебро 20,0-50,0; палладий 20,0-50,0; платина 5,0-20,0; индий или олово 2,0-10,0; рутений или родий или иридий 0-2,0 [1].
Задачей изобретения является повышение прочности сплава на основе золота.
Технический результат достигается там, что сплав на основе золота, содержащий серебро, палладий, платину, индий, олово, рутений, родий, иридий, дополнительно включает никель, бор и алюминий при следующем соотношении компонентов, мас.%: серебро 16,0-18,0; палладий 5,0-10,0; платана 5,0-10,0; индий 0,5-1,0; олово 0,5-1,0; рутений 0,3-0,5; родий 0,3-0,5; иридий 0,3-0,5; никель 3,04,0; бор 0,01-0,03; алюминий 0,05-0,1; золото остальное.
В таблице приведены составы сплава на основе золота.
Компоненты
Состав, мас.%
1
2
3
Серебро
18,0
17,0
16,0
Палладий
5,0
7,5
10,0
Платина
10,0
7,5
5,0
Индий
1,0
0,75
0,5
Олово
0,5
0,75
1,0
Рутений
0,3
0,4
0,5
Родий
0,3
0,4
0,5
Иридий
0,5
0,4
0,3
Никель
3,0
3,5
4,0
Бор
0,01
0,02
0,03
Алюминий
0,1
0,07
0,05
Золото
остальное
остальное
остальное
Предел прочности при растяжении, кг/мм<sup>2</sup>
60-63
60-63
60-63
В составе сплава компоненты проявляют себя следующим образом. Серебро и индий увеличивают пластичность сплава. Никель, палладий, платина, олово, рутений, родий и иридий способствуют увеличению твердости и прочности сплава. Алюминий и бор способствуют измельчению зерна.
Сплав выплавляют в электропечах. В разогретый тигель вводят компоненты, расплавляют их и перемешивают. Разливку сплава производят в стальную изложницу.
Источники информации
1. FR 2620133, 1989.